(57)【要約】【課題】小さな変位や弱い衝撃で高い発電効率が得られる発電装置を提供することを目的とする。【解決手段】有機高分子６の中に圧電セラミック７の柱を平行に立てた構造の複合圧電体２を筐体１内に内蔵して、外部振動によって筐体１内部の複合圧電体２が機械的応力を受けるように構成し、ここで発生する電気エネルギーを二次電池やコンデンサなどの蓄電手段５に蓄電し、この電気エネルギーを利用することによって、耐衝撃性を向上することができるとともに、圧電素子の変形量を増加させることができるので高い発電効率を得ることができる。【選択図】図１
2009296786.tif 000002
【特許請求の範囲】
【請求項１】
筐体内の有機高分子の中に圧電セラミックの柱を平行に立てた構造の複合圧電体を内蔵し、外部振動によって前記複合圧電体が機械的応力を受けるように構成され、ここで発生する電気エネルギーを蓄電手段に蓄電し、この電気エネルギーを利用することを特徴とする発電装置。
【請求項２】
複数枚の複合圧電体を分極を逆向にして接合して層状に形成したことを特徴とする請求項１記載の発電装置。 
【請求項３】
複合圧電体は屈曲自在に支持する支持部材を有し、外力を印加されることによって前記支持部材が前記複合圧電体の変形を増幅させることを特徴とする請求項１または２記載の発電装置。 
【請求項４】
圧電セラミックはチタン酸ジルコン鉛を用いることを特徴とした請求項１記載の発電装置。 
【請求項５】
圧電セラミックは、周期表第Ｉ族の元素、周期表II属の元素の少なくとも１種を含むペロブスカイト構造を有する化合物である請求項１記載の発電装置。 
【請求項６】
圧電セラミックは、主成分がチタン酸ビスマス・ナトリウム、チタン酸バリウム、ニオブ酸ナトリウム、ニオブ酸カリウムの少なくとも１種を含む化合物である請求項１記載の発電装置。
【請求項７】
圧電セラミックの表面に撥水処理を施した請求項１記載の発電装置。
【請求項８】
有機高分子は、塩素化ポリエチレン、クロルスルホン化ポリエチレンの少なくとも１種を含むことを特徴とする請求項１記載の発電装置。
【発明の詳細な説明】
【技術分野】
【０００１】
本発明は、複合圧電体を用いて構成される発電装置に関する。 
【背景技術】
【０００２】
近年、外力を受けて屈曲することで発電するバイモルフ型等の圧電セラミック等を用いた発電装置の用途開発が盛んに行われている。
【０００３】
例えば、図８で示す携帯式電話機１０１にあっては、その筐体内に弾性体板１０２と錘１０３に取付けられた圧電セラミック１０４を内蔵し、携帯時や乗り物内で受ける外部振動によって圧電セラミック１０４が機械的応力を受け、ここで発生する電気エネルギーをダイオード回路１０５を介してコンデンサ１０６に蓄電し、この蓄電された電気エネルギーを電源電池の補助エネルギーとして利用するものがあった（例えば、特許文献１参照）。
【特許文献１】特開２００２−１７１３４１号公報
【発明の開示】
【発明が解決しようとする課題】
【０００４】
前記の従来技術において、高い発電効率を得るためには、圧電セラミック１０４に大きな変位を生じさせる必要がある。
【０００５】
しかし圧電セラミック１０４は衝撃に弱いため、大きな変位や衝撃を印加すると、破損してしまう恐れがあり、また小さな変位や弱い衝撃では大きな電圧を発生することができないことから、高い発電効率を得ることは困難であった。 
【０００６】
また、パソコンや携帯電話、ゲーム機のコントローラーなどに発電装置を使用した場合には、キーやスイッチを多回数押されるために、この押圧力を利用したコンパクトな発電装置を実現することができる。
【０００７】
このように人がキーを叩くことによって発電させる際には、衝撃に強いこと、キータッチの感覚が自然であることなども考慮する必要がある。
【０００８】
本発明はこのような課題を解決するもので、耐衝撃性と、発電効率の向上を目的とするものである。
【課題を解決するための手段】
【０００９】
前記従来の課題を解決するために、筐体内に有機高分子の中に複数の圧電セラミックの柱を平行に立てた構造の複合圧電体を内蔵し、外部振動によって筐体内部の複合圧電体が機械的応力を受けるように構成し、ここで発生する電気エネルギーを二次電池やコンデンサに蓄電し、この電気エネルギーを利用するようにしたものである。
【００１０】
これによって、従来の発電装置に比べて耐衝撃性を向上することができるとともに、圧電素子の変形量を増加させることができるので高い発電効率を得ることができる。
【発明の効果】
【００１１】
本発明の発電装置は、有機高分子の中に複数の圧電セラミックの柱を平行に立てた構造の複合圧電体を用いることによって、耐衝撃性を向上することができるとともに、圧電素子の変形量を増加させることができるので高い発電効率を得ることができる。
【００１２】
また、垂直に働く力に対しては圧電セラミックと同程度の圧電定数を保持し、誘電率を低減することができるので出力電圧を高めることができる。
【００１３】
さらに、可撓性を有するのでパソコンや携帯電話、ゲーム機のコントローラーなどに応用した場合にはキータッチの感覚が自然な発電装置を実現することができる。
【発明を実施するための最良の形態】
【００１４】
第１の発明は、筐体内に有機高分子の中に複数の圧電セラミックの柱を平行に立てた構造の複合圧電体を内蔵し、外部振動によって筐体内部の複合圧電体が機械的応力を受けるように構成され、ここで発生する電気エネルギーを二次電池やコンデンサに蓄電し、この電気エネルギーを電源電池の補助エネルギーとして利用することによって、耐衝撃性を向上することができるとともに、圧電素子の変形量を増加させることができるので、高い発電効率が得られることとなる。
【００１５】
また、パソコンや携帯電話、ゲーム機のコントローラーなどに応用した場合にはキータッチの感覚が自然な発電装置を実現することができる。
【００１６】
第２の発明は、特に、前記第１の発明において、複数枚の複合圧電体を、分極を逆向にして接合して層状の複合圧電体に形成することによって、２つの複合圧電体は、接合面を中心（伸縮しない部位）にたわみ振動が行われる。
【００１７】
この場合、一方の側の複合圧電体が伸長すれば他方の複合圧電体は収縮し、かつ出力電圧の電極は同一方向となり、両複合圧電体は直列に接続された発電構成となるため、1つの複合圧電体を用いた場合に比べて大きな出力を得ることができ、発電効率を高めることができる。
【００１８】
第３の発明は、特に、前記第１の発明において、複合圧電体は屈曲自在に支持する支持部材を有し、外力の印加による複合圧電体の変形量を支持部材が増幅させる構成にすることによって、複合圧電体の変形量を増加することができるため、大きな出力を得ることができ、発電効率を高めることができる。
【００１９】
第４の発明は、特に、前記第１の発明において、圧電セラミックとしてチタン酸ジルコン鉛を用いることによって、複合圧電体としての圧電性能を向上し、発電効率を向上することができる。
【００２０】
圧電セラミックは、機械的エネルギーと電気的エネルギーとの間の変換素子用として知られており、圧電効果を示す物質は無機・有機ともに多くの材料が知られているが、現在実用レベルで圧電性能が優れた材料としては、チタン酸鉛とジルコン酸鉛の固溶体であるチタン酸ジルコン酸鉛が上げられる。
【００２１】
第５の発明は、特に、前記第１の発明において、圧電体を周期表第Ｉ族の元素、周期表II属の元素の少なくとも１種を含むペロブスカイト構造を有する化合物を用いることによって、本来、周期表第Ｉ族の元素、周期表II属の元素のアルカリ金属やアルカリ土類金属は水により溶出しやすいが、圧電セラミックに含有するこれらアルカリ成分の溶出を抑制することができるため、電気抵抗の大幅な低下を抑制することができる。
【００２２】
特に、アルカリ成分を含む圧電セラミックは固有抵抗が低く、さらに、電気抵抗値が低くなると圧電素子として使用できない場合もあり、アルカリ成分を含む圧電素子の電気抵抗の低下を防止することは高い実用性を有する。
【００２３】
第６の発明は、特に、前記第１の発明において、圧電セラミックを主成分がチタン酸ビスマス・ナトリウム、チタン酸バリウム、ニオブ酸ナトリウム、ニオブ酸カリウムの少なくとも１種を含む化合物とすることにより、圧電素子が廃棄処理され酸性雨などの環境に曝されても鉛の溶出がなく、環境を汚染することがない。
【００２４】
また、圧電セラミックに撥水材料の被覆層を設け、圧電セラミック成分の溶出を防止しているので鉛以外の金属の溶出も抑制され、安全性を一層向上させることができる。
【００２５】
第７の発明は、特に、前記第１の発明において、圧電セラミックの表面に撥水処理を施したことによって、圧電セラミックに撥水材料の被覆層を形成することによって圧電組成物感圧体への水の浸透を抑制することができるので初期の電気的特性、圧電特性、機械的引っ張り強度の変化を防止することができ、優れた耐久性、信頼性を実現することができる。
【００２６】
さらに、圧電セラミックと有機高分子との混練性（混合・分散）や密着性を向上させることができるので混練加工時間の短縮化、圧電特性の向上、圧電特性の安定化、可撓性の向上を実現することができる。
【００２７】
第８の発明は、特に、前記第１の発明において、有機高分子を塩素化ポリエチレン、クロルスルホン化ポリエチレンの少なくとも１種の材料とすることにより、圧電組成物感圧体中の圧電セラミックの含有量を多くすることができるので複合圧電体の圧電特性を向上させることができる。
【００２８】
以下、本発明の実施の形態について図面を参照しながら説明する。なお、この実施の
形態によって本発明が限定されるものではない。
【００２９】
（実施の形態１）
図１において、筐体１の内部には、複合圧電体２と、その表面に可撓性を有する電極３を設け、前記複合圧電体２の一部あるいは全面に時間的に変化する圧力が印加される構成としている。
【００３０】
さらに、前記複合圧電体２からの電気エネルギーの取り出しは、ブリッジ整流回路４を用い、二次電池もしくはコンデンサ５に蓄電している。
【００３１】
本実施の形態でブリッジ整流回路４を用いたのは、負荷や蓄電池等に逆の極性の電圧が印加されることを防止することができるためである。
【００３２】
また、複合圧電体２は、有機高分子６の中に圧電セラミック７の柱を平行に立てて構成した（１−３型複合圧電体）。
【００３３】
複合圧電体２として、ユニモルフ型の構造のものを示しているが、これに限定されるものではなく、モノモルフ素子、バイモルフ素子、積層型バイモルフ素子等、種々のものを用いることができる。
【００３４】
本実施の形態において圧電体２はシリコンウエハ切断用のマルチブレードのウエハリングソーで圧電セラミック７のブロックに縦横に約７０μｍの短い空間周期でスリットを入れ、その間を有機高分子６で埋めてから、約１５０μｍの厚みになるよう切断し、これにより、シート状の複合圧電体２が作製される。
【００３５】
また、圧電セラミック７はチタン酸ジルコン酸鉛を使用し、有機高分子６は塩素化ポリエチレンを用いた。
【００３６】
次に、シート状の複合圧電体２の両面に導電性粉末と有機高分子が混合された導電性ペーストまたは導電塗料の塗布、導電性粉末をゴムや熱可塑性エラストマーなどの可撓性を有する有機高分子に混合・分散させた導電シートの融着、導電性材料の蒸着のいずれかの材料と形成方法によって電極３を形成した。
【００３７】
その後、圧電性を発現させるために空気中またはシリコンオイル浴中で電極３間に直流高電圧を印加してポーリング処理を行い、シート状の複合圧電体２を作製する。
【００３８】
複合圧電体２の圧電性は、前述したように電極３間に高圧の直流電圧を印加し、複合圧電体２をポーリング処理することにより発現する。
【００３９】
圧電性を発現させたシート状の複合圧電体２の一部あるいは全面に時間的に変化する圧力（振動）が印加されたとき、電極３間にはその部分に生じる加速度に応じた電荷が誘起され、ブリッジ整流回路４によって電気エネルギーを取り出し、蓄電手段５に蓄電している。
【００４０】
図２は複合圧電体２に振動を印加した時間と蓄電手段５に蓄電された電圧の関係を示すもので、本実施の形態では複合圧電体２を２ｃｍ×３ｃｍの形状にし、１５Ｈｚの振動を印加した。また、蓄電手段５は１００μＦの容量のものを使用した。
【００４１】
図２に示すように、蓄電手段５に貯められた電圧は振動の印加時間に伴って増加し、約１分間で３．３Ｖの電圧を貯めることが可能となった。
【００４２】
また、周波数が低くなるほど蓄電される電圧のスピードや蓄電量は低くなる傾向にあるが、例えば５Ｈｚの振動を印加した場合では約５分間で蓄電手段５に４Ｖの電圧を蓄電することが可能となった。
【００４３】
さらに、本実施の形態において、複合圧電体２に含まれる圧電セラミック７として、チタン酸ジルコン酸鉛を使用したが、圧電セラミック７の比誘電率は低ければ低いほど、複合圧電体２の出力電圧が高くなる。
【００４４】
つまり、本実施の形態の複合圧電体２の出力電圧（Ｖ）は複合圧電体１２の電荷発生量（Ｑ）を複合圧電体１２の静電容量（Ｃ）で割った値となる（Ｖ＝Ｑ／Ｃ）。
【００４５】
電荷発生量は圧電セラミック７の圧電性能に依存し、静電容量は圧電セラミック７と有機高分子６の比誘電率に依存する。
【００４６】
したがって、複合圧電体２の圧電セラミック７として比誘電率が約２０００のチタン酸ジルコン酸鉛と、比誘電率が約６００のチタン酸ビスマス・ナトリウムを用いた場合、
両者の圧電セラミック７の圧電定数が同じであれば、比誘電率の低いチタン酸ビスマス・ナトリウムの方がチタン酸ジルコン酸鉛よりも高い電圧が印加されることになり、印加される応力に対するセンサの出力電圧を高くすることができるので発電効率を向上させることができる。
【００４７】
圧電セラミック７の比誘電率は低ければ低いほど出力電圧は高くなるが、圧電セラミック７自身の圧電定数が低ければ意味は無い。
【００４８】
その点から、周期表第１族、周期表第２族の元素を含む圧電セラミック７の化合物は、バリウム、ナトリウム、カリウム、ビスマス、リチウムの少なくとも１種を含むもの、具体的にはニオブ酸ナトリウム、ニオブ酸カリウム、ニオブ酸リチウム、チタン酸ビスマス・ナトリウム、チタン酸バリウム、チタン酸ビスマスの少なくとも１種を含むものが挙げられる。
【００４９】
これらの圧電セラミック７は鉛を含まないのでシート状の圧電素子が廃棄処理され、酸性雨などの環境に曝されても鉛の溶出がなく、環境汚染の可能性がない。
【００５０】
また、本実施の形態において有機高分子６としてとして、塩素化ポリエチレンを用いたが、圧電セラミック７の含有量を多くすることができるので、シート状の圧電素子の圧電特性を向上させることができるため好ましい。また同様にクロルスルホン化ポリエチレンを用いても同様の効果を得ることができる。
【００５１】
また、発電効率を向上させるとともに、湿度特性を低減できる手段として図３に示すように、圧電セラミック７の表面に撥水処理を施して撥水膜８を形成することによって、圧電セラミック７と有機高分子６との密着性を向上させることができる。
【００５２】
そのため、印加応力を圧電セラミック７に効率良く伝達することができるため発電効率を向上することができるとともに、圧電セラミック７と有機高分子６との混練加工時間の短縮化、可撓性の向上を実現することができる。
【００５３】
さらに、撥水処理を施し撥水膜８を形成することで、複合圧電体２への水の浸透を抑制することができるため、発電効率に影響を及ぼす圧電特性、静電容量や抵抗値などの電気特性や複合圧電体２の機械的引っ張り強度の変化を防止することができ、優れた耐久性、信頼性を実現することができる。
【００５４】
（実施の形態２）
図４は、本発明の実施の形態２を示し、前記実施の形態１と異なるところは、２枚の複合圧電体を、分極を逆向にして接合して２層の複合圧電体２に形成している点である。
【００５５】
なお、図１と同作用をする構成部分については同一符号を付し、具体的な説明は実施の形態１のものを援用する。
【００５６】
本実施の形態において、各々の複合圧電体２は２ｃｍ×３ｃｍの形状のものを使用し、接合は熱圧着で行った。
【００５７】
本構成にすることによって、２つの複合圧電体２は、接合面を中心（伸縮しない部位）にたわみ振動が行われる。
【００５８】
この構成の場合、一方の側の複合圧電体２が伸長すれば他方の複合圧電体２は収縮し、かつ出力電圧の電極は同一方向となり、両複合圧電体２は直列に接続された発電構成となり、複合圧電体を用いた場合に比べて大きな出力を得ることができる。
【００５９】
図５に１５Ｈｚの振動を印加し、蓄電手段５は１００μＦの容量のものを使用した結果を示す。
【００６０】
図５に示すように、約１分間で６．４Ｖの電圧を貯めることが可能となった。よって、1つの複合圧電体２を用いた場合に比べて約２倍程度の大きな出力を得ることができ、発電効率を高めることができた。
【００６１】
なお、本実施の形態において、複合圧電体２を２層で構成したが、２層以上で構成するとより一層発電効率を高めることが可能となる。
【００６２】
さらに、本実施の形態において複合圧電体２の接合は熱圧着で行ったがそれに限るものではない。例えば、導電性の接着剤や部材などで固定することで接合しても同様の効果が得られる。
【００６３】
（実施の形態３）
図６は、本発明の実施の形態３を示し、実施の形態１と異なるところは、複合圧電体２の下部に支持部材９を設け、印加応力に対する複合圧電体２の変形量を増大させている点である。
【００６４】
なお、図１と同作用をする構成部分については同一符号を付し、具体的な説明は実施の形態１のものを援用する。
【００６５】
本実施の形態において支持部材９はバネ材を用いた。本材料を用いることによって、より複合圧電体２が印加応力に対して変形量を増大させることができるとともに、印加応力が取り除かれた解きの戻りの変形も増大させることができる。
【００６６】
また、支持部材９を設けることによって、複合圧電体２のクリープ特性や耐荷重の低減にも効果があるため、発電装置自身の信頼性向上にも効果がある。
【００６７】
本実施の形態において各々の複合圧電体２は２ｃｍ×３ｃｍの形状のものを使用し、支持部材９は３ｃｍ×４ｃｍのものを使用した。
【００６８】
図７に１５Ｈｚの振動を印加し、蓄電手段５は１００μＦの容量のものを使用した結果を示す。
【００６９】
図７に示すように、約１分間で９．７Ｖの電圧を貯めることが可能となった。支持部材９を用いなかった発電装置に比べて約３倍程度の大きな出力を得ることができ、発電効率を高めることができた。
【００７０】
なお、本実施例において支持部材９としてバネ材を使用したが、形状記憶金属やステンレス、アルミなど複合圧電体１２を支持できるものであればそれに限るものではない。
【産業上の利用可能性】
【００７１】
以上のように、本発明にかかる発電装置は、従来の発電装置に比べて耐衝撃性を向上することができるとともに、圧電素子の変形量を増加させることができるので高い発電効率を得ることができる。
【００７２】
さらに、有機高分子の中に圧電セラミックの柱を平行に立てた構造にしているので、垂直に働く力に対しては圧電セラミックと同程度の圧電定数を保持し、誘電率を低減することができるので出力電圧を高めることができる。
【００７３】
このため、携帯電話やゲーム機、パソコン等の携帯型電子機器など幅広い用途に適用可能である。
【００７４】
また、このような用途に限定されず自然の力または人的な設備や家電製品、機械設備により振動が発生する場所の発電装置としても適用することができる。 
【図面の簡単な説明】
【００７５】
【図１】本発明の実施の形態１における発電装置の概略構造を表す断面図
【図２】本発明の実施の形態１における振動を印加した時間と蓄電手段に蓄電された電圧の関係を示す説明図
【図３】本発明の実施の形態１における別の発電装置の概略構造を表す断面図
【図４】本発明の実施の形態２における発電装置の概略構造を表す断面図
【図５】本発明の実施の形態２における振動を印加した時間とコンデンサに蓄電された電圧の関係を示す説明図
【図６】本発明の実施の形態３における発電装置の概略構造を表す断面図
【図７】本発明の実施の形態３における振動を印加した時間とコンデンサに蓄電された電圧の関係を示す説明図
【図８】従来の発電装置の概略構造を表す概観斜視図
【符号の説明】
【００７６】
１  筐体
２  複合圧電体
３  電極
５  蓄電手段
６  有機高分子
７  圧電セラミック
８  撥水膜
９  支持部材
【図１】
2009296786.tif 000003
【図２】
2009296786.tif 000004
【図３】
2009296786.tif 000005
【図４】
2009296786.tif 000006
【図５】
2009296786.tif 000007
【図６】
2009296786.tif 000008
【図７】
2009296786.tif 000009
【図８】
2009296786.tif 000010